(57)【特許請求の範囲】
【請求項１】
複層ガラス用のスペーサにおいて、
少なくとも、
−内壁（３）及び外壁（４）によって相互に接続されている、相互に平行な２つの側壁（１，２）を少なくとも含んでおり、且つ、前記側壁（１，２）、前記内壁（３）及び前記外壁（４）によって中空室（５）が包囲されている、ポリマー製のベースボディ（Ｉ）と、
−ポリマー製の支持体膜及び少なくとも１つの金属層又はセラミック層を含んでおり、少なくとも前記外壁（４）上に設けられている絶縁膜（８）と、
を含んでおり、
各側壁（１，２）のみに、少なくとも１種の金属又は少なくとも１種の合金を含んでいる補強ストライプ（６，６’）が装入されており、
前記ベースボディ（Ｉ）は、０重量％から２０重量％までの割合のガラス繊維を有しており、
前記各側壁（１，２）、前記内壁（３）及び前記外壁（４）は、同一の厚さを有しており、
前記補強ストライプ（６，６’）は、０．２ｍｍから０．４ｍｍまでの厚さを有していることを特徴とする、スペーサ。
【請求項２】
前記補強ストライプ（６，６’）は、少なくとも鋼を含んでいる、請求項１に記載のスペーサ。
【請求項３】
前記補強ストライプ（６，６’）は、０．２５ｍｍから０．３５ｍｍまでの厚さを有している、請求項１又は２に記載のスペーサ。
【請求項４】
前記補強ストライプ（６，６’）は、１ｍｍから５ｍｍまでの幅を有している、請求項１乃至３のいずれか１項に記載のスペーサ。
【請求項５】
前記絶縁膜（８）の前記ポリマー製の支持体膜は、１０μｍから１００μｍまでの厚さを有しており、前記絶縁膜（８）の前記金属層又はセラミック層は、１０ｎｍから１５００ｎｍまでの厚さを有しており、前記絶縁膜（８）は、５μｍから１００μｍまでの厚さの少なくとも１つの別のポリマー層を含んでいる、請求項１乃至４のいずれか１項に記載のスペーサ。
【請求項６】
前記絶縁膜（８）は、２つから４つまでの金属層又はセラミック層を含んでおり、各金属層又はセラミック層と少なくとも１つのポリマー層とが交互に配置されている、請求項５に記載のスペーサ。
【請求項７】
前記絶縁膜（８）の前記金属層又はセラミック層は、少なくとも、鉄、アルミニウム、銀、銅、金、クロム、酸化ケイ素、窒化ケイ素、又は、それらの合金又は混合物を含んでおり、
前記絶縁膜（８）の前記ポリマー製の支持体膜は、少なくとも、ポリエチレンテレフタレート、エチレンビニルアルコール、ポリ塩化ビニリデン、ポリアミド、ポリエチレン、ポリプロピレン、シリコーン、アクリロニトリル、ポリメチルアクリレート、又は、それらのコポリマー又は混合物を含んでいる、請求項５又は６に記載のスペーサ。
【請求項８】
前記ベースボディ（Ｉ）は、少なくとも、ポリエチレン（ＰＥ）、ポリカーボネート（ＰＣ）、ポリスチロール、ポリブタジエン、ポリニトリル、ポリエステル、ポリウレタン、ポリメチルメタクリレート、ポリアクリレート、ポリアミド、ポリエチレンテレフタレート（ＰＥＴ）、ポリブチレンテレフタレート（ＰＢＴ）、ポリプロピレン（ＰＰ）、アクリルニトリル−ブタジエン−スチロール（ＡＢＳ）、アクリルエステル−スチロール−アクリルニトリル（ＡＳＡ）、アクリルニトリル−ブタジエン−スチロール−ポリカーボネート（ＡＢＳ／ＰＣ）、スチロール−アクリルニトリル（ＳＡＮ）、ポリエチレンテレフタレート−ポリカーボネート（ＰＥＴ／ＰＣ）、ポリブチレンテレフタレート−ポリカーボネート（ＰＢＴ／ＰＣ）、又は、それらのコポリマー又は誘導体又は混合物を含んでいる、請求項１乃至７のいずれか１項に記載のスペーサ。
【請求項９】
前記ベースボディ（Ｉ）は、０重量％から１５重量％までの割合のガラス繊維を有している、請求項１乃至８のいずれか１項に記載のスペーサ。
【請求項１０】
前記補強ストライプ（６，６’）は穿孔されている、請求項１乃至９のいずれか１項に記載のスペーサ。
【請求項１１】
前記側壁（１，２）、前記内壁（３）及び前記外壁（４）はそれぞれ平坦であり、且つ、前記内壁（３）は前記側壁（１，２）と直接的に接続されており、前記外壁（４）は、平坦な接続区間（７，７’）を介して前記側壁（１，２）と接続されており、前記側壁（１，２）と前記接続区間（７，７’）との間の角度αは１２０°から１５０°である、請求項１乃至１０のいずれか１項に記載のスペーサ。
【請求項１２】
０．２５Ｗ／（ｍ・Ｋ）よりも小さい熱伝導率を有している、請求項１乃至１１のいずれか１項に記載のスペーサ。
【請求項１３】
少なくとも、相互に平行に配置されている２枚のガラス板（１０，１１）と、該ガラス板（１０，１１）間の縁部領域に配置されている、請求項１乃至１２のいずれか１項に記載のスペーサと、を含んでいる、複層ガラスにおいて、
各側壁（１，２）が、前記ガラス板（１０，１１）のうちの一方に対向しており、外側のシール層（９）が、少なくとも前記外壁（４）上に設けられていることを特徴とする、複層ガラス。
【請求項１４】
請求項１乃至１２のいずれか１項に記載の複層ガラス用のスペーサを製造するための方法において、
ａ）２つの補強ストライプ（６，６’）を相互に平行に配置するステップと、
ｂ）前記補強ストライプ（６，６’）を取り囲むようにポリマー材料を射出成形し、ポリマー製のベースボディ（Ｉ）を形成するステップと、
ｃ）絶縁膜（８）を少なくとも前記ベースボディ（Ｉ）の前記外壁（４）に被着させるステップと、
ｄ）前記ポリマー製のベースボディ（Ｉ）を切断するステップと、
ｅ）前記ポリマー製のベースボディ（Ｉ）を、周を成すフレーム形状に折り曲げ、該ポリマー製のベースボディ（Ｉ）の端部を相互に接続するステップと、
を備えていることを特徴とする、方法。
【請求項１５】
複層ガラスにおける、請求項１乃至１２のいずれか１項に記載のスペーサの使用。
【発明の詳細な説明】
【技術分野】
【０００１】
本発明は、複層ガラス用のスペーサ、当該スペーサを製造するための方法、当該スペーサの使用並びに複層ガラスに関する。
【０００２】
今日、建造物の窓及びファサードの領域において使用されているガラスは、ほぼ全て複層ガラスである。複層ガラスは、間隔保持部材、即ちスペーサによって相互に所定の間隔を空けて配置されている、少なくとも２枚のガラス板から形成されている。スペーサは、複層ガラスの縁部領域において周縁を成すように配置されている。従って、ガラス板間には中間空間が形成されており、この中間空間には通常の場合、不活性ガスが充填されている。ガラスによって画定されている内部空間と、外部の周囲空間との間での熱流を、複層ガラスによって、単純な窓ガラスに比べて著しく低減することができる。
【０００３】
スペーサは、ガラス板の熱特性に多大な影響を及ぼす。従来のスペーサは、軽金属から形成されており、通常はアルミニウムから形成されている。軽金属は容易に加工することができる。スペーサは、通常の場合、直線状で継ぎ目のない成形材として製造され、必要な大きさに合わせて切断され、続いて折り曲げられることによって、複層ガラスへの使用に必要とされる矩形の形状へと成形される。もっとも、アルミニウムの熱伝導率が高いことから、縁部領域における複層ガラスの遮断効果は著しく低下している（コールドエッジ（cold edge）効果）。
【０００４】
熱特性を改善するために、スペーサに関していわゆるウォームエッジ（warm edge）を用いる解決手段が公知である。このスペーサは特に合成物質から形成されており、従って、著しく低い熱伝導率を有している。合成物質製スペーサは、例えば、独国特許発明第２７５２５４２号明細書又は独国特許出願公開第１９６２５８４５号明細書から公知である。しかしながら、合成物質製スペーサはその加工に関して欠点を有している。例えば、合成物質製スペーサを例えば押し出し成形によって、確かに継ぎ目のない成形材として製造することができるが、しかしながら、後続の折り曲げの際には、材料を局所的に加熱することが必要になるが、これは従来の機械では容易に実現することはできない。従って、その種の成形材は、複層ガラスメーカに多大な投資を迫るものである。
【０００５】
独国特許出願公開第１０２０１０００６１２７号明細書では、合成物質製スペーサに金属膜を設け、曲げ性を改善することが提案されている。金属膜は特に、ガラス板と対向する面と、その間に位置する、スペーサのガラス板中間空間側とは反対側の面とに配置されている。もっともこの解決手段では、金属膜が熱橋（thermal bridge）として作用するので、曲げ性が改善される一方で、熱特性は低下する。従って、合成物質製スペーサの熱に関する利点も、やはりある程度は失われてしまう。
【０００６】
独国特許出願公開第１９８０７４５４号明細書からは、穿孔金属薄板ストリップが側壁に嵌め込まれている合成物質製スペーサが公知である。穿孔金属薄板ストリップは、スペーサの補強に用いられている。穿孔金属薄板ストリップの曲げ性に及ぼす作用、またそれに伴う、スペーサの材料に対する要求は論じられていない。
【０００７】
つまり、最小限の熱伝導率を補償しながら、それにもかかわらず簡単に加工することができる、特に折り曲げることができる複層ガラス用のスペーサが必要とされている。本発明が基礎とする課題は、その種のスペーサを提供することである。
【０００８】
本発明によれば、この課題は、独立請求項１に記載の複層ガラス用のスペーサによって解決される。有利な実施の形態は従属請求項に記載されている。
【０００９】
少なくとも２枚のガラス板から成る複層ガラス用の本発明によるスペーサは、少なくとも１つのポリマー製のベースボディを含んでいる。ポリマー製のベースボディは、相互に平行な少なくとも２つの側壁を含んでおり、これらの側壁は、ガラス板に対向させるため、且つ、ガラス板と接触させるために設けられており、更に、内壁及び外壁を介して相互に接続されている。側壁、内壁及び外壁は、中空室を包囲している。その種の中空室は、スペーサにとって一般的なものであり、また特に、乾燥剤を収容するために設けられている。
【００１０】
ポリマー製のベースボディの各側壁内には、有利には、補強ストライプが装入されている。補強ストライプは、有利には、少なくとも１種の金属又は少なくとも１種の合金を含んでいる。本発明の範囲において「装入されている」とは、補強ストライプがポリマー製のベースボディの材料又はポリマー製のベースボディの側壁の材料によって周囲全体が包囲されていることと解される。
【００１１】
補強ストライプは、従来の工業設備を用いても加工できるようにするために、所要の曲げ性をスペーサに与える。事前に加熱する必要なく、スペーサを最終的な形状に折り曲げることができる。補強ストライプによって、その形状が持続的に維持される。更に、補強ストライプは、スペーサの安定性を高める。しかしながら補強ストライプは熱橋として作用しないので、熱伝導に関するスペーサの特性に実質的に不利な影響が及ぼされることはない。このことは特に２つの理由による：（ａ）補強ストライプはポリマー製のベースボディに装入されているので、周囲環境と接触していない；（ｂ）補強ストライプは、例えばガラス板間の中間空間と外部の周囲環境との間での熱交換が行われる外壁内又は内壁内に配置されているのではなく、側壁内に配置されている。曲げ性と最適な熱特性とを同時に実現できることは、本発明の決定的な利点である。
【００１２】
更に本発明者は、曲げ性がポリマー製のベースボディのガラス繊維の割合に依存するということを発見した。ガラス繊維の割合は、ガラス繊維強化プラスチックから成る通常のポリマー製のスペーサでは約３５重量％である。この割合のガラス繊維によって、スペーサの十分な安定性が達成される。もっとも、ガラス繊維をそのような高い割合で有しているスペーサは、損傷なく折り曲げるようにするためには硬すぎる。本発明者は、最大で２０重量％の割合のガラス繊維によって良好な曲げ性が実現されることを発見した。ガラス繊維の割合を抑えることに伴い低下する剛性及び安定性、また特に折り曲げ後の復元力に対する剛性及び安定性は、本発明による補強ストライプによって補償される。
【００１３】
本発明に従いガラス繊維の割合が低くされているポリマー製のベースボディを本発明による補強ストライプと組み合わせることによって、良好な曲げ性を実現することができ、またそれと同時に、取り付け位置における高い安定性及び剛性を実現することができる。
【００１４】
側壁以外のベースボディの別の部分、特に内壁及び外壁は、有利には金属製の装入体を有していない。
【００１５】
スペーサの熱伝導率（λ値）は、有利には、０．２５Ｗ／（ｍ・Ｋ）よりも小さく、特に有利には０．２Ｗ／（ｍ・Ｋ）よりも小さい。これは、スペーサにおける厳密な位置に依存した熱伝導率の局所的な変動を考慮しない、スペーサ全体に関して測定された熱伝導率（等価熱伝導率）を意味している。その種の低い熱伝導率を、驚くべきことに、本発明による補強ストライプを備えているポリマー製のベースボディによって達成することができる。
【００１６】
ポリマー製のベースボディの側壁は、完成した複層ガラスにおいてガラス板と対向させるために設けられている。スペーサとガラス板との接触は、側壁を介して行われる。スペーサとガラス板との間に直接的な接触が存在している必要はない。その代わりに、接触を間接的に、例えばシール材料を介して行うことができる。
【００１７】
内壁は、完成した複層ガラスにおいてガラス板間の中間空間に対向させるために設けられている。１つの有利な実施の形態においては、中空室内の乾燥剤の中間空間に対する作用を保証するために、内壁に複数の孔が設けられている。
【００１８】
外壁は、内壁に対向しており、且つ、複層ガラスの外側の周囲環境と対向させるために設けられている。外壁は、スペーサが配置されているガラス板間の中間空間から外側に向けられている。
【００１９】
側壁、外壁及び内壁、また必要に応じて接続区間は、それぞれ有利には、０．５ｍｍから２ｍｍまでの、特に有利には０．８ｍｍから１．５ｍｍまでの厚さ（肉厚）を有している。ポリマー製のベースボディの厚さは、有利には一定であり、従って、全ての壁及び区間は同一の厚さを有している。その種のスペーサは容易に加工することができ、また有利には安定している。
【００２０】
１つの有利な実施の形態において、内壁、外壁及び側壁は、それぞれ平坦に形成されている。即ちその意味では、内壁、外壁及び側壁は、ポリマー製のベースボディの平坦な区間である。各壁の端部は、隣接する２つの壁の各端部と接続されている。側壁を、内壁及び外壁と直接的に接続させることができる。
【００２１】
１つの有利な実施の形態においては、内壁が側壁と直接的に接続されているが、それに対し、外壁は側壁と間接的に、即ち接続区間を介して接続されている。有利には、接続区間も同様に平坦に形成されている。内壁は有利には、各側壁に対して約９０°の角度で配置されている。側壁は相互に平行であり、且つ、内壁は外壁に平行である。接続区間は有利には、各側壁に対して約１２０°から１５０°までの角度、理想的には１３５°の角度で配置されている。スペーサに関するこの形態は、特に有利であることが実証されている。
【００２２】
ポリマー製のベースボディは、有利には５ｍｍから３５ｍｍまで、特に有利には５ｍｍから３３ｍｍまで、例えば１０ｍｍから２０ｍｍまでの幅を有している。この幅は、本発明においては、側壁間の寸法である。幅は、２つの側壁の相互に背を向けている面間の距離である。ベースボディの幅は、複層ガラスにおいて、２つのガラス板の距離を規定する。
【００２３】
ポリマー製のベースボディは、有利には３ｍｍから２０ｍｍまで、特に有利には５ｍｍから１０ｍｍまで、極めて有利には５ｍｍから８ｍｍまでの高さを有している。高さに関するこの範囲において、スペーサは、有利な安定性を有しており、また、複層ガラスにおいて有利には目立たなくなっている。更に、スペーサの中空室は、適量の乾燥剤を収容するための有利な大きさを有している。高さは、外壁と内壁の相互に背を向けている面間の距離である。
【００２４】
ポリマー製のベースボディは、有利には少なくとも、ポリエチレン（ＰＥ）、ポリカーボネート（ＰＣ）、ポリプロピレン（ＰＰ）、ポリスチロール、ポリブタジエン、ポリニトリル、ポリエステル、ポリウレタン、ポリメチルメタクリレート、ポリアクリレート、ポリアミド、ポリエチレンテレフタレート（ＰＥＴ）、ポリブチレンテレフタレート（ＰＢＴ）、アクリルニトリル−ブタジエン−スチロール（ＡＢＳ）、アクリルエステル−スチロール−アクリルニトリル（ＡＳＡ）、アクリルニトリル−ブタジエン−スチロール−ポリカーボネート（ＡＢＳ／ＰＣ）、スチロール−アクリルニトリル（ＳＡＮ）、ポリエチレンテレフタレート−ポリカーボネート（ＰＥＴ／ＰＣ）、ポリブチレンテレフタレート−ポリカーボネート（ＰＢＴ／ＰＣ）、又は、それらのコポリマー又は誘導体又は混合物を含んでいる。ポリマー製のベースボディは、特に有利には、ポリプロピレン（ＰＰ）、アクリルニトリル−ブタジエン−スチロール（ＡＢＳ）、アクリルエステル−スチロール−アクリルニトリル（ＡＳＡ）、アクリルニトリル−ブタジエン−スチロール−ポリカーボネート（ＡＢＳ／ＰＣ）、スチロール−アクリルニトリル（ＳＡＮ）、ポリエチレンテレフタレート−ポリカーボネート（ＰＥＴ／ＰＣ）、ポリブチレンテレフタレート−ポリカーボネート（ＰＢＴ／ＰＣ）、又は、それらのコポリマー又は誘導体又は混合物を含んでいる。それらの材料は、僅かな熱伝導率及び良好な加工性に関して特に有利である。
【００２５】
ポリマー製のベースボディは、有利には、０重量％から２０重量％まで、特に有利には０重量％から１５重量％までの割合のガラス繊維を有している。通常は約３５重量％の割合のガラス繊維を有している、従来技術によるポリマー製のスペーサに比べて、ガラス繊維の割合は低い。これによって、確かにスペーサの剛性及び安定性は低下するが、しかしながら、曲げ性を有利に改善することができる。低下した安定性、特に折り曲げ後の復元力に対する安定性は、本発明による補強ストライプによって補償される。
【００２６】
１つの有利な実施の形態においては、ガラス繊維の割合が０重量％である。つまり、ポリマー製のベースボディはガラス繊維補強プラスチックを含んでいない。１つの別の有利な実施の形態においては、ポリマー製のベースボディはガラス繊維補強プラスチックを含んでおり、その際、ガラス繊維の割合は２０重量％よりも低く、有利には１５重量％よりも低い。ガラス繊維の割合によって、特に、ベースボディの熱膨張率を変化及び適合させることができる。
【００２７】
１つの有利な実施の形態においては、本発明による補強ストライプが少なくとも鋼を含んでいる。鋼は入手が容易で、加工性が良く、また、スペーサに特に有利な曲げ性を与え、更には、安定性及び剛性を改善する。鋼は特に有利には特殊鋼ではなく、このことは、スペーサのコストに関して特に有利である。鋼の腐食は、ポリマー製のベースボディへの装入によって防止させる。
【００２８】
補強ストライプは有利には、０．０５ｍｍから１ｍｍまで、特に有利には０．１ｍｍから０．５ｍｍまで、非常に有利には０．２ｍｍから０．４ｍｍまで、とりわけ０．２５ｍｍから０．３５ｍｍまでの厚さを有している。１つの特に有利な実施の形態においては、補強ストライプの厚さは約０．３ｍｍである。これによって、スペーサの曲げ性、剛性及び安定性に関して極めて良好な結果が得られる。
【００２９】
補強ストライプは有利には１ｍｍから５ｍｍまでの幅を有している。これによって良好な曲げ性及び補強が達成される。補強ストライプの幅は、個々のケースにおいてはもちろん側壁の幅にも依存する。
【００３０】
補強ストライプの長さは、有利にはポリマー製のベースボディの長さと一致している。
【００３１】
本発明の１つの実施の形態においては、補強ストライプを穿孔することができる。適切な穿孔によって、曲げ性を有利に制御することができる。
【００３２】
１つの有利な実施の形態においては、補強ストライプが結合材を介して、ポリマー製のベースボディと接続されている。補強ストライプとベースボディとの間の各接触面には、有利には、結合材が設けられている。このことは、ポリマー製のベースボディと補強ストライプとの間の結合性にとって特に有利であり、従って、スペーサの安定性にとって特に有利である。
【００３３】
本発明の１つの有利な実施の形態においては、スペーサに絶縁膜が設けられている。絶縁膜は、スペーサの熱伝導率を更に低減させる。更に絶縁膜は、スペーサを介する拡散を阻止する。つまり、特に、ガラス板間の中間空間への湿気の浸入及びガラス板間の中間空間からの不活性ガスの流出が阻止される。絶縁膜は、有利には、０．００１ｇ／（ｍ2ｈ）未満のガス透過率を有している。
【００３４】
絶縁膜は、少なくとも、外壁の外面に配置されている。本発明の範囲において、外面とは、壁の中空室側とは反対側の表面を表す。有利には、絶縁膜は少なくとも、側壁間において、ベースボディの外壁を含む区間全体の外面上に配置されている。外壁が例えばそれぞれ１つの接続区間を介して側壁と接続されている場合には、絶縁膜は外壁の外面及び２つの接続区間の外面に配置されている。１つの特に有利な実施の形態においては、絶縁膜は、側壁間において、ベースボディの外壁を含む区間全体の外面上に配置されており、更に、少なくとも各側壁の少なくとも一部の外面に配置されている。つまり絶縁膜は、一方の側壁から外壁（また場合によっては接続区間）を介して反対側の側壁まで延在している。これによって、ポリマー製のベースボディと絶縁膜とから成るアセンブリの安定性並びにスペーサの熱特性に関して非常に良好な結果が得られる。
【００３５】
絶縁膜は少なくとも１つのポリマー膜を含んでいる。ポリマー膜は支持体膜として使用され、また有利には１０μｍから１００μｍまで、特に有利には１５μｍから６０μｍまでの厚さを有しており、このことは絶縁膜の安定性にとって有利である。
【００３６】
更に絶縁膜は、少なくとも、支持体膜上に被着されている金属層又はセラミック層を少なくとも１つ含んでいる。金属層又はセラミック層は、有利には１０ｎｍから１，５００ｎｍまで、特に有利には１０ｎｍから４００ｎｍまで、とりわけ有利には３０ｎｍから２００ｎｍまでの厚さを有している。これによって、絶縁効果に関して非常に良好な結果が達成される。
【００３７】
絶縁膜は、有利には、少なくとも１つの別のポリマー層を含んでおり、その厚さは有利には５μｍから１００μｍまで、特に有利には１５μｍから６０μｍまでである。
【００３８】
１つの特に有利な実施の形態においては、ポリマー製の支持体膜は及びポリマー層は同一の材料から形成されている。このことは、特に有利である。何故ならば、使用される材料の多様性が低いことによって、製造シーケンスが簡略化されるからである。ここで、ポリマー製の膜及び１つ又は複数のポリマー層は、有利には同一の肉厚を有しているので、同一の出発材料を絶縁膜の全てのポリマー製部材に対して使用することができる。
【００３９】
ポリマー製の膜及び／又はポリマー層は、有利には少なくとも、ポリエチレンテレフタレート、エチレンビニルアルコール、ポリ塩化ビニリデン、ポリアミド、ポリエチレン、ポリプロピレン、シリコーン、アクリロニトリル、ポリメチルアクリレート、又は、それらのコポリマー又は混合物を含んでいる。
【００４０】
金属層は有利には鉄、アルミニウム、銀、銅、金、クロム、又は、それらの合金又は混合物を含んでいる。
【００４１】
セラミック層は有利には、酸化ケイ素及び／又は窒化ケイ素を含んでいる。
【００４２】
絶縁膜は、有利には少なくとも２つの金属層又はセラミック層を含んでおり、隣接する２つの金属層又はセラミック層間にはそれぞれ少なくとも１つのポリマー層が配置されている。このことは、ポリマー製の膜の絶縁効果にとって非常に有利である。これは特に、１つの層において起こり得る欠陥を別の層によって補償できることによる。更に、単一の厚い層に比べて複数の薄い層の方が良好な結合特性を有している。有利には、絶縁膜の一番上の層がポリマー層であり、これは、金属層又はセラミック層を保護するために利用される。一番上の層は、ポリマー製の支持体膜までの間隔が最も大きい位置にある層である。１つの特に有利な実施の形態において、絶縁膜は、２つから４つまでの金属層又はセラミック層を有している。有利には、各金属層又はセラミック層が少なくとも１つのポリマー層と交互に配置されている。
【００４３】
更に本発明は、複層ガラスを含み、この複層ガラスは相互に平行に配置されている少なくとも２つのガラス板と、ガラス板間の縁部領域に配置されている本発明によるスペーサと、を有している。スペーサは有利には周縁を成すようにフレーム状に形成されている。各側壁は、ガラス板のうちの１つに対向しており、且つ、各ガラス板と接触している。スペーサの側壁は、有利には、シール層を介してガラス板と接続されている。シール層として例えばブチルが適している。少なくとも、スペーサの外壁においては、有利にはガラス板とスペーサとの間の縁部領域においては、有利には外側のシール材料が配置されている。外側のシール材料、有利には可塑性のシール材料は、例えば、ポリマー又はシラン変性されたポリマー、特に有利には有機ポリスルフィド、シリコーン、ＲＴＶ（室温架橋された）シリコーンゴム、ＨＴＶ（高温架橋された）シリコーンゴム、過酸化架橋されたシリコーンゴム及び／又は添加架橋されたシリコーンゴム、ポリウレタン、ブチルゴム及び／又はポリアクリレートを含んでいる。
【００４４】
ガラス板間の中間空間は、有利には真空にされているか、又は、不活性ガス、例えばアルゴン又はクリプトンが充填されている。
【００４５】
スペーサの中空室には、有利には、完全に又は部分的に乾燥剤が充填されている。ガラス板間の中間空間内の残留湿気は、乾燥剤に吸着されるので、従ってガラス板が曇ることはなくなる。乾燥剤として、特に、シリカゲル、モレキュラーシーブ、ＣａＣｌ2、Ｎａ2ＳＯ4、活性炭、ケイ酸塩、ベントナイト及び／又はゼオライトが適している。
【００４６】
複層ガラスは、有利には０．０５Ｗ／（ｍ・Ｋ）よりも小さい、有利には０．０３５Ｗ／（ｍ・Ｋ）よりも小さいＰｓｉ値を有している。Ｐｓｉ値は、フレームシステムを有している複層ガラスにおける熱伝導率として測定される。
【００４７】
ガラス板は有利にはソーダ石灰ガラスから形成されている。ガラス板の厚さは、原則として任意に変えることができるが、特に一般的には、ガラス板は１ｍｍから２５ｍｍまで、有利には３ｍｍから１９ｍｍまでの厚さを有している。ガラス板の透過率は有利には８５％以上である。
【００４８】
勿論、複層ガラスは２枚より多くのガラス板を含むこともでき、その際有利には、隣接する２枚のガラス板間それぞれに、本発明によるスペーサが配置されている。
【００４９】
本発明の課題は、更に、複層ガラス用の本発明によるスペーサを製造するための方法によって解決され、この方法は、
ａ）２つの補強ストライプを相互に平行に配置するステップと、
ｂ）補強ストライプを取り囲むようにポリマー材料を射出成形し、ポリマー製のベースボディを形成するステップと、
ｃ）絶縁膜を少なくともベースボディの外壁に被着させるステップと、
ｄ）補強ストライプを有しているポリマー製のベースボディを切断するステップと、
ｅ）補強ストライプを有しているポリマー製のベースボディを、周を成すフレーム形状に折り曲げるステップと、
を備えている。
【００５０】
補強ストライプを有しているポリマー製のベースボディは、継ぎ目のない成形材として、押出成形によって製造される。この継ぎ目のない成形材から、複層ガラスにおける使用に必要とされる長さを有している成形材部材が切り出される。成形材部材は、第１の端部及び第２の端部を有している。成形材部材は、続いて、通常は矩形のフレーム形状に周を成すように折り曲げられる。その際、両端部は、フレーム構造の安定性を改善するために有利には相互に接続され、例えば差込接続によって接続される。
【００５１】
スペーサの中空室には、有利には、乾燥剤が充填されている。択一的に、乾燥剤をベースボディと一緒に押出成形することもできる。
【００５２】
成形材部材の折り曲げは、有利には、事前の加熱を要することなく、特に周囲温度において行われる。本発明による補強ストライプを有しているスペーサの特別な利点は、その種の加熱が必要ないということである。つまり、スペーサを従来の工業製造設備において加工することができる。
【００５３】
１つの有利な実施の形態においては、ポリマー製のベースボディには本発明による絶縁膜が設けられている。有利には、この絶縁膜はスペーサを折り曲げる前に設けられる。絶縁膜は例えば、接着によってベースボディに被着させることができるか、又は、ベースボディと一緒に押出成形することもできる。
【００５４】
本発明による複層ガラスは、フレーム状のスペーサが平行な２枚のガラス板間の縁部領域に配置されることによって製造される。ガラス板はスペーサと接続され、有利には、加圧によって接続され、またそれぞれシール層を介して接続される。続いて、外側のシール材料が少なくとも外壁に配置される。有利には、ガラス板とスペーサとの間の周縁にわたり外側のシール材料が充填される。
【００５５】
フレーム状のスペーサによって画定される、ガラス板間の中間空間には、有利には負圧が加えられる、及び／又は、不活性ガスが充填される。
【００５６】
本発明は更に、本発明によるスペーサの多層ガラスにおける使用、有利には複層ガラスにおける使用を含む。複層ガラスは、有利には、建造物の窓ガラスとして又はファサードガラスとして使用される。
【００５７】
以下では、添付の図面及び複数の実施例に基づき、本発明を詳細に説明する。図面は概略的に描かれたものであって縮尺通りではない。図面の記載は本発明を制限することを意図したものではない。
【図面の簡単な説明】
【００５８】
【図１】本発明によるスペーサの１つの実施の形態の斜視断面図を示す。
【図２】本発明によるスペーサを備えている、本発明による複層ガラスの１つの実施の形態の断面図を示す。
【図３】本発明による方法の１つの実施の形態のフローチャートを示す。
【００５９】
図１には、複層ガラス用の本発明によるスペーサが断面図で示されている。スペーサは、ポリマー製のベースボディＩを含んでおり、このベースボディＩは例えばポリプロピレン（ＰＰ）から形成されている。ポリマーは、０重量％の割合のガラス繊維、又は例えば１０％の比較的僅かな割合のガラス繊維を有している。
【００６０】
ベースボディＩは、相互に平行な側壁１，２を有しており、それらの側壁１，２は、複層ガラスのガラス板と接触させるために設けられている。各側壁１，２の一方の端部間には内壁３が延在しており、この内壁３は複層ガラスのガラス板間の中間空間に対向している。側壁１，２の他方の端部はそれぞれ接続区間７，７’に繋がっている。これらの接続区間７，７’を介して、側壁１，２は外壁４と接続されており、この外壁４は内壁３に平行に形成されている。接続区間７（又は７’）と側壁２（又は１）との間の角度αは約４５°である。従って、外壁４と接続区間７，７’との間の角度も約４５°になる。ベースボディＩは中空室５を包囲している。
【００６１】
側壁１，２、内壁３、外壁４及び接続区間７，７’の肉厚（厚さ）はほぼ等しく、例えば１ｍｍである。ベースボディは、例えば、６．５ｍｍの高さ及び１５ｍｍの幅を有している。
【００６２】
各側壁１，２には補強ストライプ６が装入されている。補強ストライプ６，６’は特殊鋼ではない鋼から形成されており、また例えば０．３ｍｍの厚さ（肉厚）及び例えば３ｍｍの幅を有している。補強ストライプ６，６’の長さは、ベースボディＩの長さと一致している。
【００６３】
補強ストライプは、ベースボディＩに十分な曲げ性及び安定性を提供し、それによって、前もって加熱することなく折り曲げることができるようになり、また所望の形状を持続的に維持することができる。従来技術によるその他の解決手段とは異なり、スペーサは非常に低い熱伝導率を有している。何故ならば、金属製の補強ストライプ６，６’は側壁１，２にのみ装入されているので、ガラス板間の内部空間と、外側の周囲環境との間での熱交換の極一部しか、側壁１，２を介して行われないからである。補強ストライプ６，６’は、熱橋として作用しない。これは本発明の優れた利点である。
【００６４】
外壁４及び接続区間７，７’の外面並びに各側壁１，２の外面の一部には、絶縁膜８が配置されている。絶縁膜８は、スペーサを介する拡散を低減する。これによって、複層ガラスのガラス板間の内部空間への湿気の浸入、又は、ガラス板内部空間の不活性ガス充填物の流出を低減することができる。更に、絶縁膜８はスペーサの熱特性を改善する。つまり絶縁膜８は熱伝導率を低下させる。
【００６５】
絶縁膜８は、以下の層列を有している：ポリマー製の支持体膜（Ｌ−ＬＤＰＥ（低密度のリニアポリエチレン）から成る、厚さ：２４μｍ）／金属層（アルミニウムから成る、厚さ５０ｎｍ）／ポリマー層（ＰＥＴ，１２μｍ）／金属層（Ａｌ、５０ｎｍ）／ポリマー層（ＰＥＴ、１２μｍ）。つまり、支持体膜の上の積層体は、２つのポリマー層と、２つの金属層と、を含んでおり、またポリマー層と金属層とが交互に配置されている。積層体は、更なる金属層及び／又は更なるポリマー層を含むこともでき、その場合においてもそれらの金属層及びポリマー層はやはり有利には交互に配置されているので、隣接する２つの金属層間にはそれぞれ１つのポリマー層が配置されており、また一番上の金属層の上にはポリマー層が配置されている。
【００６６】
ポリマー製のベースボディＩと、補強ストライプ６，６’と、絶縁膜８と、から成るアセンブリによって、本発明によるスペーサは、剛性、密度及び熱伝導率に関する有利な特性を有している。従って本発明によるスペーサは、とりわけ、複層ガラスにおける使用、特に、建造物の窓又はファサードの領域における使用に適している。
【００６７】
図２には、スペーサの領域での本発明による複層ガラスの断面図が示されている。複層ガラスは、ソーダ石灰ガラスから成る、それぞれが例えば３ｍｍの厚さを有している２枚のガラス板１０，１１から形成されており、それら２枚のガラス板１０，１１は、縁部領域に配置されている本発明によるスペーサを介して相互に接続されている。スペーサは、補強ストライプ６，６’及び絶縁膜８を備えている図１に示したスペーサである。
【００６８】
スペーサの側壁１，２は、それぞれ１つのシール層１３を介して、ガラス板１０，１１に接続されている。シール層１３は例えば、ブチルから形成されている。ガラス板１０，１１とスペーサとの間の複層ガラスの縁部空間には、外側のシール材料９が周縁を成すように配置されている。シール材料９は例えばシリコーンゴムである。
【００６９】
ベースボディＩの中空室５には、乾燥剤１２が充填されている。乾燥剤１２は、例えば、モレキュラーシーブである。乾燥剤１２は、ガラス板とスペーサとの間に存在する残留湿気を吸着し、それによって、ガラス板間の中間空間におけるそれらのガラス板１０，１１の曇りを阻止する。乾燥剤１２の効果は、ベースボディＩの内壁３における図示していない多数の孔によって促進される。
【００７０】
図３には、複層ガラス用のスペーサを製造するための本発明による方法の１つの実施例のフローチャートが示されている。
【００７１】
実施例
本発明による補強ストライプ６，６’及び絶縁膜８を用いて、図１に示した本発明によるスペーサを製造した。スペーサを、直線状の成形材として製造し、続けて、複層ガラスにおける使用に必要とされる形状に折り曲げた。続けて、スペーサが折り曲げ工程において、その使用の障害となるような損傷を受けていないか否か、また所望の形状を持続的に維持できるか否かについて評価を行った。スペーサが損傷を受けておらず、またその形状を維持できる場合には、スペーサを「折り曲げ可能」と分類した。更に、スペーサの熱伝導率（λ値）を測定した。ここでの熱伝導率は、等価熱伝導率であって、従って、スペーサにおける熱伝導率の位置依存性は考慮せずにスペーサ全体に対して測定された熱伝導率である。結果は表１に纏めてある。
【００７２】
比較例１
比較例１は、スペーサの構成に関して本発明による実施例とは異なる。それ以外については、比較例１を実施例と同様に形成した。比較例１のスペーサでは、側壁に補強ストライプ６，６’が装入されていない。更に、ポリマー製のベースボディＩにおけるガラス繊維の割合を３５重量％とした。この点を除き、スペーサを図１に示したスペーサに対応させた。結果は表１に纏めてある。
【００７３】
比較例２
比較例２は、スペーサの構成に関して本発明による実施例とは異なる。それ以外については、比較例２を実施例と同様に形成した。比較例２のスペーサでは、側壁に補強ストライプ６，６’が装入されていない。その代わりに、従来技術によるスペーサに曲げ性を与えるために、側壁、接続区間及び外壁の外面には厚さ０．１ｍｍの特殊鋼膜を被着させた。ポリマー製のベースボディＩにおけるガラス繊維の割合を３５重量％とした。結果は表１に纏めてある。
【００７４】
表１
折り曲げ可能？            熱伝導率
−−−−−−−−−−−−−−−−−−−−−−−−−−−−−−−−−−−
実施例              はい                      ０．１８Ｗ／（ｍ・Ｋ）
比較例１            いいえ                    ０．１６Ｗ／（ｍ・Ｋ）
比較例２            はい                      ０．３０Ｗ／（ｍ・Ｋ）
−−−−−−−−−−−−−−−−−−−−−−−−−−−−−−−−−−−
【００７５】
実施例における本発明によるスペーサは、比較例１におけるスペーサとは異なり、補強ストライプ６，６’に基づき折り曲げ可能であった。しかしながら熱伝導率は、補強ストライプ６，６’によって、極僅かにしか上昇しなかった。実施例における本発明によるスペーサは、比較例２におけるスペーサと比較すると、著しく低い熱伝導率を有していた。その理由は、本発明による補強ストライプ６，６’にあり、この補強ストライプ６，６’は従来技術による特殊鋼膜とは異なり熱橋として機能しない。
【００７６】
即ち、本発明によるスペーサは、十分な曲げ性を非常に低い熱伝導率に調和させるものである。この結果は当業者にとって予想もしない驚くべきものであった。
【符号の説明】
【００７７】
（Ｉ）  ポリマー製のベースボディ
（１）  側壁
（２）  側壁
（３）  内壁
（４）  外壁
（５）中空室
（６，６’）補強ストライプ
（７，７’）接続区間
（８）絶縁膜
（９）外側のシール材料
（１０）ガラス板
（１１）ガラス板
（１２）乾燥剤
（１３）シール層
α  側壁１，２と接続区間７，７’との間の角度
【図１】
0006419168.tif 000002
【図２】
0006419168.tif 000003
【図３】
0006419168.tif 000004